ДЕЗОДОРАЦИЯ ПОЛИМЕРНЫХ КОМПОЗИЦИЙ

1. Способ снижения содержания, по меньшей мере, одного летучего органического компонента в полимерной композиции, где
1) обеспечивается жидкая полимерная композиция, которая является, по существу, свободной воды и содержит полимер и, по меньшей мере, один летучий органический компонент,
2) полимерная композиция вводится в контакт с агентом отгонки, и
3) полимерная композиция подвергается обработке в вакууме, при этом давление снижают в ходе стадии 3).
где стадия 3) включает отслеживание образования пены в сосуде для обработки и контроль процесса снижения давления, так чтобы пена не превышала предварительно установленный предел высоты.
2. Способ по п.1, в котором полимерная композиция содержит, по меньшей мере, один поверхностно-активный полимер, предпочтительно, по меньшей мере, один амфифильный сополимер.
3. Способ по п.1 или 2, в котором в стадии 3) конечное давление, по меньшей мере, на 200 мбар, предпочтительно, по меньшей мере, на 400 мбар, более предпочтительно, по меньшей мере, на 500 мбар ниже начального давления.
4. Способ по п.1 или 2, в котором стадию 3) проводят n раз, причем n представляет собой целое число, равное по меньшей мере, 2.
5. Способ по п.1 или 2, в котором стадии 2) и 3) проводят n раз, причем n представляет собой целое число, равное, по меньшей мере, 2.
6. Способ по п.4, в котором после каждой стадии 3) давление увеличивают, по меньшей мере, до 80% от начального давления.
7. Способ по п.5, в котором после каждой стадии 3) давление увеличивают, по меньшей мере, до 80% от начального давления.
8. Способ по п.1 или 2, в котором в стадии 3) полимерную композицию подвергают перемешиванию.
9. Способ по п.1 или 2, в котором стадии 2) и 3) проводят последовательно или одновременно.
10. Способ по п.1 или 2, в котором полимерная композиция, обеспечиваемая в стадии 1), является получаемой свободнорадикальной полимеризацией.
1
20
1
20
2
20
2
20
1
20
2
8
11. Способ по п.10, в котором полимерная композиция, обеспечиваемая в стадии 1), является получаемой свободнорадикальной полимеризацией мономерной композиции, содержащей, по меньшей мере, один свободнорадикально полимеризуемый α,β-этилен-ненасыщенный мономер, выбранный из моноэтилен-ненасыщенных карбоновых кислот, сульфоновых кислот и фосфоновых кислот, сложных эфиров α,β-этилен-ненасыщенных моно- и дикарбоновых кислот с C-C-алканолами, винилароматических соединений, сложных эфиров винилового спирта с C-C-монокарбоновыми кислотами, этилен-ненасыщенных нитрилов, винилгалогенидов, винилиденгалогенидов, сложных эфиров α,β-этилен-ненасыщенных моно- и дикарбоновых кислот с С-C-алкандиолами, амидов α,β-этилен-ненасыщенных моно- и дикарбоновых кислот с С-C-аминоспиртами, которые имеют первичную или вторичную аминогруппу, первичных амидов α,β-этилен-ненасыщенных монокарбоновых кислот и их N-алкильных и N,N-диалкильных производных, N-виниллактамов, N-виниламидных соединений с открытой цепью, сложных эфиров аллилового спирта с C-C-монокарбоновыми кислотами, сложных эфиров α,β-этилен-ненасыщенных моно- и дикарбоновых кислот с аминоспиртами, амидов α,β-этилен-ненасыщенных моно- и дикарбоновых кислот с диаминами, которые имеют, по меньшей мере, одну первичную или вторичную аминогруппу, N,N-диаллиламинов, N,N-диаллил-N-алкиламинов, винил- и аллилзамещенных гетероциклов с азотным гетероатомом, виниловых простых эфиров, C-C-моноолефинов, неароматических углеводородов, имеющих, по меньшей мере, две сопряженные двойные связи, полиэфир(мет)акрилатов, мономеров, имеющих мочевинные группы, и их смесей.
1
30
12. Способ по п.11, в котором полимерная композиция, обеспечиваемая в стадии 1), является получаемой свободнорадикальной полимеризацией мономерной композиции, содержащей сложный эфир винилового спирта с C-C-монокарбоновой кислотой, предпочтительно винилацетат.
13. Способ по 11, в котором полимерная композиция, обеспечиваемая в стадии 1), является получаемой свободнорадикальной полимеризацией мономерной композиции, содержащей, по меньшей мере, один свободнорадикально полимеризуемый α,β-этилен-ненасыщенный мономер в присутствии основы для прививки без моноэтилен-ненасыщенных звеньев.
14. Способ по 11, в котором полимерная композиция, обеспечиваемая в стадии 1), является свободной от растворителя или содержит растворитель, который является не летучим в условиях обработки стадии 3).
15. Способ по 11, в котором полимерную композицию, обеспечиваемую в стадии 1), подвергают пост-полимеризации, предпочтительно постполимеризации в вакууме.
16. Способ по п.1 или 2, в котором агент отгонки, используемый в стадии 2), выбран из жидкой воды, пара, инертных газов и их комбинаций.
17. Способ по п.1 или 2, в котором агент отгонки, содержащий удаленный(е) летучий(е) компонент(ы), рециклизуют в полимеризацию и/или в пост-полимеризацию для обеспечения полимерной композиции.
18. Способ по п.1 или 2, в котором стадии 2) и 3) проводят последовательно и жидкую воду добавляют в качестве агента отгонки в стадии 2), причем воду добавляют в жидкую полимерную фазу в условиях температуры и давления, в которых вода, по существу, не испаряется, и где в последующей стадии 3) снижают давление и вода, добавленная в стадии 2), испаряется.